FR 3071362 A1 20190322 FR 1758591 A 20170915 PROCEDE DE FABRICATION D'UNE ELECTRODE POUR ACCUMULATEUR LITHIUM-SOUFRE A SURFACE ACTIVE IMPORTANTE DESCRIPTION DOMAINE TECHNIQUE La présente invention a trait à un procédé de préparation d'une électrode positive pour accumulateur électrochimique lithium-soufre à surface active importante. La présente invention a également trait à un accumulateur électrochimique lithium-soufre comprenant une telle électrode. Le domaine général de l'invention peut ainsi être défini comme celui des dispositifs de stockage d'énergie, en particulier celui des accumulateurs électrochimiques au lithium et, encore plus particulièrement, des accumulateurs électrochimiques au lithium-soufre. ÉTAT DE LA TECHNIQUE ANTÉRIEURE Les dispositifs de stockage d'énergie sont classiquement des accumulateurs électrochimiques fonctionnant sur le principe de cellules électrochimiques aptes à délivrer un courant électrique grâce à la présence dans chacune d'entre elles d'un couple d'électrodes (respectivement, une électrode positive et une électrode négative) séparé par un électrolyte, les électrodes comprenant des matériaux spécifiques aptes à réagir selon une réaction d'oxydoréduction, moyennant quoi il y a production d'électrons à l'origine du courant électrique et productions d'ions qui vont circuler d'une électrode à l'autre par le biais d'un électrolyte. Des accumulateurs de ce type les plus usités actuellement sont les suivants : 2 *les accumulateurs Ni-MH utilisant de l'hydrure métallique et de l'oxyhydroxyde de nickel comme matériaux d'électrode ; *les accumulateurs Ni-Cd utilisant du cadmium et de l'oxyhydroxyde de nickel comme matériaux d'électrode ; 5 *les accumulateurs Acide-Plomb utilisant du plomb et de l'oxyde de plomb Pb02 comme matériaux d'électrode ; et *les accumulateurs au lithium, tels que les accumulateurs lithium-ion, utilisant classiquement, en tout ou partie, des matériaux lithiés comme matériaux d'électrode. 10 Du fait que le lithium est un élément solide particulièrement léger et présente un potentiel électrochimique le plus faible, permettant ainsi l'accès à une densité d'énergie massique intéressante, les accumulateurs au lithium ont détrôné largement les autres accumulateurs mentionnés ci-dessus du fait de l'amélioration continue des performances des accumulateurs Li-ion en 15 termes de densité d'énergie. En effet, les accumulateurs lithium-ion permettent d'obtenir des densités d'énergie massique et volumique (pouvant atteindre aujourd'hui près de 200 Wh.kg-1) nettement supérieures à celles des accumulateurs Ni-MH et Ni-Cd (pouvant aller de 50 et 100 Wh.kg-1) et Acide-plomb (pouvant aller de 30 à 35 Wh.kg-1). Qui plus est, les accumulateurs Li-ion 20 peuvent présenter une tension nominale de cellule supérieure à celle des autres accumulateurs (par exemple, une tension nominale de l'ordre de 3,6 V pour une cellule mettant en oeuvre comme matériaux d'électrode le couple LiCo02/graphite contre une tension nominale de l'ordre de 1,5 V pour les autres accumulateurs susmentionnés). La densité d'énergie est d'environ 300 à 25 500 Wh.I-1 et de 160 à 200 Wh.kg-1. Ces systèmes présentent également une faible autodécharge et une durée de vie élevée (allant de 500 à 1000 cycles, par exemple). De par leurs propriétés intrinsèques, les accumulateurs Li-ion s'avèrent donc particulièrement intéressants pour les domaines où l'autonomie 3 est un critère primordial, tel que cela est le cas des domaines de l'informatique, de la vidéo, de la téléphonie, des transports tels que les véhicules électriques, les véhicules hybrides, ou encore des domaines médicaux, spatiaux, de la microélectronique. Toutefois, la technologie des accumulateurs lithium-ion voit 5 aujourd'hui ses performances plafonner. Actuellement, une nouvelle technologie d'accumulateur à base de lithium se profile comme une alternative prometteuse, cette technologie étant la technologie lithium/soufre, dans laquelle l'électrode positive comprend, comme matériau actif, du soufre élémentaire ou un dérivé du soufre, tel que du 10 sulfure de lithium ou un polysulfure de lithium. L'utilisation du soufre, comme matériau actif, d'une électrode positive est particulièrement attractive, car le soufre présente une capacité spécifique théorique très élevée pouvant être jusqu'à plus de 10 fois supérieure à celle obtenue pour des matériaux conventionnels d'électrode positive (de l'ordre 15 de 1675 mAh/g au lieu de 140 mAh/g pour LiCo02). Qui plus est, le soufre est présent, de manière abondante, sur la planète et se caractérise, de ce fait par des coûts faibles. Enfin, il est peu toxique. Toutes ces qualités contribuent à le rendre particulièrement attractif en vue d'une mise en place à grande échelle, notamment pour les véhicules électriques, ce d'autant plus que les 20 accumulateurs lithium-soufre peuvent permettre d'atteindre des densités d'énergie massique pouvant aller de 300 à 600 Wh.g-1. D'un point de vue fonctionnel, la réaction à l'origine de la production de courant (c'est-à-dire lorsque l'accumulateur est en mode de décharge) met en jeu une réaction d'oxydation du lithium à l'électrode négative 25 qui produit des électrons, qui vont alimenter le circuit extérieur auquel sont reliées les électrodes positive et négative, et une réaction de réduction du soufre à l'électrode positive. Ainsi, de manière explicite, en processus de décharge, la réaction globale est la suivante : 4 S8 + 16Li 8Li2S qui est la somme de la réaction de réduction du soufre à l'électrode positive (S8 + 16e- 8S2-) et de la réaction d'oxydation du lithium à l'électrode négative (Li Li++ e-). 5 Il est entendu que les réactions électrochimiques inverses se produisent lors du processus de charge. Comme il ressort de l'équation ci-dessus, la réaction implique un échange de 16 électrons, ce qui justifie la capacité spécifique élevée du soufre (1675 mAh.g-1). 10 D'un point de vue mécanistique, et sans être lié par la théorie, à l'état initial (c'est-à-dire lorsque la batterie est à l'état de charge complet), la matière active, qui est du soufre élémentaire, est présente à l'état solide dans l'électrode positive. Au cours de la réduction du soufre, c'est-à-dire au cours de la décharge, les molécules cycliques de soufre sont réduites et forment des chaînes 15 linéaires de polysulfures de lithium, de formule générale Li2Sn, avec n pouvant aller de 2 à 8. Puisque la molécule de départ est S8, les premiers composés formés sont les polysulfures de lithium à chaînes longues, tels que Li258 ou Li256. Ces polysulfures de lithium étant solubles dans les électrolytes organiques, la première étape de décharge consiste donc en la solubilisation de la matière 20 active dans l'électrolyte et la production de polysulfures de lithium à chaînes longues en solution. Puis, au fur et à mesure que la réduction du soufre se poursuit, la longueur de chaîne des polysulfures est graduellement réduite et des composés tels que Li258, Li256 ou encore Li254 sont formés en solution. Enfin, le produit final de réduction est le sulfure de lithium (Li25), qui, lui, est insoluble 25 dans les électrolytes organiques. Ainsi, la dernière étape du mécanisme de réduction du soufre consiste en la précipitation du matériau actif soufré Li25. Ce mécanisme peut être corrélé au profil de décharge illustré sur la figure 1, qui représente un graphique illustrant l'évolution du potentiel E (en V) en fonction de la capacité C (en u.a). 5 En effet, dans ce profil, le premier plateau peut être attribué à la formation des chaînes longues de polysulfures de lithium, alors que le second plateau correspond à la réduction de la taille des chaînes soufrées, jusqu'à passivation de l'électrode positive. 5 Toutefois, les accumulateurs lithium-soufre présentent un certain nombre d'inconvénients. La première limitation est d'ordre cinétique, puisque le soufre est un matériau isolant. Le soufre est également soluble dans les électrolytes organiques employés. Ainsi solubilisé, il peut contribuer à engendrer la corrosion responsable de l'autodécharge 10 de l'électrode négative de lithium et est importante des accumulateurs lithium-soufre. Les intermédiaires polysulfures sont également solubles dans l'électrolyte et susceptibles de réagir avec l'électrode négative. Ils favorisent donc aussi l'autodécharge de l'accumulateur. En outre, ils sont responsables de la mise 15 en place d'un mécanisme navette qui se produit en charge et qui entraîne la dégradation des performances de l'accumulateur, notamment en termes d'efficacité coulombique. Enfin, le produit de décharge Li2S est, quant à lui, insoluble dans l'électrolyte et isolant électronique. Il précipite donc en fin de décharge et passive la surface des électrodes, qui deviennent alors 20 électrochimiquement bloquantes. De ce fait, les capacités pratiques obtenues peuvent être généralement très en-deçà de la capacité théorique, de l'ordre de 300 à 1000 mAh.g-1 (la capacité théorique étant de l'ordre de 1675 mAh.g-1). Aussi, des améliorations sont à apporter concernant l'architecture des accumulateurs, par exemple, au niveau de l'électrode positive à 25 base de soufre. D'un point de vue structurel, un accumulateur lithium/soufre comprend, classiquement, au moins une cellule électrochimique comportant deux électrodes à base de matériaux différents (une électrode positive comprenant, comme matériau actif, du soufre élémentaire et une électrode 6 négative comprenant, comme matériau actif, du lithium métallique), entre lesquelles est disposé un électrolyte liquide organique. Concernant l'électrode positive comprenant du soufre, celle-ci est classiquement obtenue par un procédé d'enduction sur un substrat qui 5 constitue le collecteur de courant, pour donner un ensemble formé de deux pièces constituées par le collecteur de courant et l'électrode positive en tant que telle. Plus spécifiquement, il est réalisé, dans un premier temps, une encre comprenant un solvant, le matériau actif, un matériau carboné (pour améliorer la conductivité électronique globale de l'électrode) et un liant. L'encre est déposée, 10 dans un deuxième temps, sur un substrat destiné à constituer le collecteur de courant, qui est, généralement, une feuille métallique (comme un feuillard en aluminium). Après évaporation du solvant et séchage, une électrode comprenant du soufre déposée sur une collecteur de courant est ainsi obtenue, l'ensemble résultant étant ensuite incorporé dans une cellule comprenant un séparateur 15 imprégné d'électrolyte liquide organique, une électrode négative, l'électrode négative et l'électrode positive étant disposées, de part et d'autre du séparateur. Le pourcentage de soufre dans l'électrode est généralement important, généralement de 50 à 90% et, préférentiellement, supérieure à 70% en masse, de sorte à obtenir des accumulateurs à forte densité d'énergie. 20 Le mécanisme de décharge d'un accumulateur lithium-soufre utilisant une telle électrode positive passe tout d'abord par une étape de dissolution du matériau actif, ce qui entraîne un effondrement de la structure initiale de l'électrode poreuse en raison du pourcentage important de soufre dans l'électrode. Après dissolution du soufre, la porosité de l'électrode est telle que la 25 structure ne peut être maintenue et s'effondre. La surface disponible d'électrode est ainsi diminuée et des grains de matériau ou de composite carbone/liant peuvent être désolidarisés du support constitué par le collecteur de courant. Cet endommagement et cette perte de surface active résultante s'avèrent cruciaux en fin de décharge, car les espèces formées (en particulier Li2S) sont à la fois très 7 isolantes et insolubles dans l'électrolyte organique. Par conséquent, elles précipitent à l'électrode positive et sont responsables de sa passivation progressive. Or, l'épaisseur de matière déposée étant limitée à quelques nanomètres (Li2S isolant et donc passivant), le dépôt d'une quantité importante 5 de matériau actif dépend donc de la surface spécifique conductrice d'électrode disponible. De plus, le composé final de décharge Li2S est deux fois plus volumineux que le soufre, ce qui peut également contribuer à la pulvérisation de la structure d'électrode positive en fin de décharge. En conclusion, les cycles de 10 dissolution/précipitation du matériau actif inhérents au mécanisme de décharge sont donc responsables de la faible capacité pratique restituée et de la faible tenue en cyclage des accumulateurs lithium-soufre. Pour éviter la pulvérisation de l'électrode, l'idée serait de renforcer les propriétés mécaniques de celle-ci, ce qui a été proposé par Yiwen 15 Ma et al. (Scientific Reports, 5, 2015, 14949, Lithium Sulfur Primary Battery with Super High Energy Density : Based on the Cauliflower-like structured C/S Cathode) en agglomérant, dans un premier temps, des particules de carbone (par exemple, du noir de carbone de la marque Ketjenblack®) avec un liant (par exemple, de la gélatine) puis les particules agglomérées sont ensuite soumises à 20 un traitement de carbonisation et peuvent être utilisées comme matériau actif avec une quantité modérée de liant, les auteurs ayant toutefois uniquement utilisé ces particules dans un contexte de pile primaire, qui n'est donc pas soumis à des régimes de cyclage. Qui plus est, lorsqu'il s'agit de travailler à la conception 25 d'électrodes positives à surface active élevée, ce qui passe notamment par l'utilisation d'un additif carboné à surface active élevée comme du noir de carbone, il s'avère que la conception peut être difficile notamment en raison de l'apparition de craquelures lors du séchage de l'encre comprenant cet additif. Ce phénomène peut être jugulé en tout ou partie en augmentant la teneur en liant 8 organique de l'encre. Toutefois, l'ajout d'une quantité importante de liant se fait au détriment de l'ajout de matériau actif (en l'occurrence, du soufre pour les accumulateurs lithium-soufre) et s'immobilise généralement à la surface des particules de carbone. Un ajout trop important de liant diminue donc 5 considérablement l'intérêt d'utiliser des additifs carbonés à haute surface spécifique, puisque la porosité utile se retrouve bouchée et inaccessible au soufre. Au vu de ce qui existe, les auteurs de la présente invention se sont donc proposé de mettre au point un nouveau procédé de préparation d'une 10 électrode positive pour batterie lithium-soufre, qui permette, notamment, d'assurer la cohésion de celle-ci au cours des cyclages de la batterie tout en présentant une surface spécifique importante. EXPOSÉ DE L'INVENTION Ainsi, l'invention a trait à un procédé de préparation d'une 15 électrode positive pour batterie lithium-soufre comprenant les étapes suivantes : a) une étape de préparation d'un premier mélange par mise en contact d'un additif carboné du type noir de carbone et/ou carbone activé, d'un additif carboné choisi parmi les nanotubes de carbone, les fibres de carbone et les mélanges de ceux-ci, d'un liant organique carboné et d'un solvant ; 20 b) une étape de carbonisation dudit mélange, moyennant quoi il résulte une poudre comprenant des agglomérats de noir de carbone et/ou carbone activé et de nanotubes de carbone et/ou fibres de carbone ; c) une étape de mise en contact de la poudre obtenue en b) avec du soufre formant ainsi un deuxième mélange ; 25 d) une étape de mise en dispersion dudit deuxième mélange dans un liant organique ; e) une étape de dépôt sur un substrat de la dispersion ainsi obtenue ; et 9 f) une étape de séchage de ladite dispersion ainsi déposée. Par la mise en oeuvre d'un tel procédé, impliquant la formation d'une poudre comprenant des agglomérats de noir de carbone et/ou carbone activé et de nanotubes de carbone et/ou fibres de carbone, qui est ainsi une 5 poudre renforcée mécaniquement, il est évité le phénomène de craquelure, qui interviendrait lors de l'étape de séchage d'une suspension comprenant du noir de carbone, un liant et un solvant organique. Qui plus est, outre le fait d'éviter ce phénomène de craquelure, le procédé permet l'obtention d'une électrode positive présentant une excellente tenue mécanique et une surface active 10 importante et apte à subir sans dégradation un grand nombre de cycle de dissolution de la matière active. Le procédé de l'invention comprend, tout d'abord une étape de préparation d'un premier mélange par mise en contact d'un additif carboné du type noir de carbone et/ou carbone activé, d'un additif carboné choisi parmi les 15 nanotubes de carbone, les fibres de carbone et les mélanges de ceux-ci, d'un liant organique carboné et d'un solvant. Le premier mélange comprend un additif carboné, qui peut être sous forme de noir de carbone et plus spécifiquement sous forme d'une poudre de noir de carbone, cet additif étant notamment destiné à assurer la conduction 20 électrique au sein de l'électrode positive. Du fait qu'il se présente sous forme de poudre, il se caractérise par une surface spécifique élevée, telle qu'une surface spécifique supérieure à 1000 m2/g. A titre d'exemples de noir de carbone, on peut citer ceux vendus sous les marques Ketjenblack® (AzkoNobel), Vulcan® (Cabot), Super-P® 25 (Timcal). Concernant le carbone activé, il s'agit, avantageusement, d'un carbone à structure poreuse constitué de particules sphéroïdales de quelques micromètres de diamètre (et plus spécifiquement, de 2 à 15 micromètres et encore plus spécifiquement de l'ordre de 10 micromètres) comprenant des pores 10 (spécifiquement de 1 à 100 nm et, encore plus spécifiquement de 10 à 50 nm) et à forte surface spécifique développée avec typiquement une surface spécifique allant de 800 à 1800 m2/g. En outre, le premier mélange comprend au moins un autre 5 additif carboné que celui défini ci-dessus, qui est choisi parmi les nanotubes de carbone, les fibres de carbone et les mélanges de ceux-ci. Concernant les nanotubes de carbone, il peut s'agir de nanotubes de carbone monofeuillets (ou SWNT) ou de nanotubes de carbone multifeuillets (ou MWNT). 10 Concernant les fibres de carbone, il peut s'agir de fibres de carbone broyées, de fibres de carbone obtenues en phase vapeur et des mélanges de celles-ci. Les fibres de carbone broyées peuvent présenter notamment une longueur allant de 100 um à 1 mm. 15 Les fibres de carbone obtenues en phase vapeur peuvent être celles vendues sous la marque VGCF®. Les fibres de carbone utilisées présentent, avantageusement une longueur inférieure à celle des fibres couramment utilisées dans les procédés traditionnels pour la réalisation des tissés ou non-tissés (lesquelles fibres 20 présentent une longueur de l'ordre de quelques mm). Elles permettent de régler la tenue mécanique et assurent la percolation électronique au sein de la structure. Les additifs du type fibres de carbone ou nanotubes de carbone assurent, au final, un rôle de renfort mécanique, ce qui va permettre d'éviter 25 l'apparition de craquelures lors de l'étape du séchage et ainsi une mauvaise qualité de l'électrode positive. Il n'est ainsi plus nécessaire de recourir, dans l'électrode positive, à une quantité de liant organique aussi importante pour limiter ce phénomène. 11 Qui plus est, ces additifs vont permettre une pré-agglomération de la poudre de noir de carbone et/ou carbone activé lors de l'étape de carbonisation, moyennant quoi il résultera une poudre de particules résultant de l'agglomération du noir de carbone et/ou carbone activé et des nanotubes de 5 carbone et/ou fibres de carbone. Les liants organiques carbonés utilisables dans le premier mélange sont avantageusement des polymères présentant une haute teneur en carbone, par exemple, une teneur en carbone supérieure à 50% et peuvent être, par exemple, des résines phénoliques, qui résultent, classiquement, de la 10 polycondensation d'un monomère phénolique et du formaldéhyde, ce qui leur vaut d'être aussi appelées résines phénol-formaldéhydes ou résines formophénoliques. D'autres liants que les résines phénoliques peuvent convenir tels que des liants cellulosiques (tel qu'une carboxyméthylcellulose), des liants 15 époxydes, des liants polyacétates (tel qu'un polyacétate de vinyle). Concernant le solvant, il peut s'agir d'eau, d'un solvant organique, tel qu'un solvant alcoolique ou un mélange de solvants organiques ou encore d'un mélange comprenant un ou plusieurs solvants organiques et de l'eau. 20 Les proportions de ces ingrédients dans la composition peuvent être les suivantes : -de 5 à 50% en masse pour l'additif du type noir de carbone et/ou carbone activé ; -de 1 à 20% en masse pour l'additif du type nanotubes de 25 carbone et/ou fibres de carbone ; -de 1 à 20% en masse pour le liant organique carboné ; -de 50 à 98% en masse pour le solvant ; le pourcentage en masse étant exprimé par rapport à la masse totale des ingrédients. 12 Le procédé de l'invention comprend une étape de carbonisation du premier mélange obtenu à l'étape a), qui va permettre l'élimination du liant organique carboné et du solvant et ne laisser subsister de ces composés que du carbone, par exemple du carbone amorphe, lequel va assurer le rôle de ciment 5 entre le noir de carbone et/ou carbone activé et les nanotubes de carbone et/ou les fibres de carbone formant ainsi des particules solides résultant de l'agglomération du noir de carbone et/ou carbone activé et des nanotubes et/ou fibres de carbone. Qui plus est, cette étape peut permettre la formation de particules exclusivement carbonées présentant une surface spécifique 10 importante (par exemple, supérieure à 1000 m2/g). L'étape de carbonisation est réalisée, avantageusement, sous atmosphère inerte, par exemple, sous atmosphère d'argon, pour éviter tout phénomène d'oxydation. Qui plus est, elle est réalisée, classiquement, à une température et un durée efficaces nécessaires à la transformation en carbone des 15 composés organiques, cette température et cette durée pouvant être fixées aisément par l'homme du métier en analysant par des techniques classiques la composition du produit obtenu, le chauffage pouvant être arrêté dès lors que seul du carbone subsiste dans le mélange. A titre d'exemple, l'étape de carbonisation peut être réalisée à 20 une température allant de 800 à 1500°C pendant une durée allant de 1 minute à 10 heures. Pour accélérer le processus de carbonisation, l'étape de carbonisation en tant que telle peut être précédée d'une étape de séchage du premier mélange obtenu en a) pour éliminer au moins en partie le solvant suivie 25 d'une étape de broyage du matériau sous forme de grains. De cette étape de carbonisation subsiste une poudre constituée de particules résultant de l'agglomération du noir de carbone et/ou carbone activé et des nanotubes de carbone et/ou fibres de carbone liés entre eux par du carbone amorphe issu de la carbonisation. 13 La poudre ainsi formée est ensuite mise en contact avec du soufre formant ainsi une deuxième mélange. Il s'entend qu'il s'agit de soufre élémentaire, lequel constitue le matériau actif de l'électrode positive, à savoir le matériau impliqué directement dans les réactions de charge ou de décharge pour 5 les accumulateurs lithium-soufre. Cette étape de mise en contact peut être accompagnée d'un broyage concomitant, auquel cas cette étape peut s'effectuer dans un broyeur, par exemple, un broyeur à jarre, ce qui permettra d'obtenir un mélange intime des ingrédients mais aussi d'obtenir une bonne granulométrie de la poudre, afin de simplifier la mise en dispersion ultérieure. 10 Entre l'étape de formation du deuxième mélange c) et l'étape de mise en dispersion d), le procédé peut comprendre une étape intercalaire consistant à porter, de préférence, sous atmosphère inerte, le deuxième mélange à une température supérieure à la température de fusion du soufre (par exemple, une température de 150°C) puis à le laisser revenir à température ambiante. Par 15 ce biais, le soufre ainsi fondu va diffuser par capillarité dans les particules du mélange et former un mélange composite intime des différents ingrédients en présence. Le deuxième mélange est ensuite mis en dispersion dans un liant organique, lequel liant organique peut être en solution dans un solvant 20 organique ou un solvant aqueux. Concernant le liant organique, il peut être choisi parmi : -des liants polymériques appartenant à la catégorie des polymères cellulosiques, tels que de la carboxyméthylcellulose (connu sous l'abréviation CMC), de la méthylcellulose (connu sous l'abréviation MC) ; 25 -des liants polymériques appartenant à la catégorie des polymères éthyléniques fluorés, tel que du polytétrafluoroéthylène (connu sous l'abréviation PTFE) ; -des liants polymériques appartenant à la catégorie des poly(oxydes d'éthylène) (connus sous l'abréviation POE) ; 14 -des liants polymériques appartenant à la catégorie des polymères vinyliques, tels qu'un poly(alcool vinylique) (connu sous l'abréviation PVA) ; et -des mélanges de ceux-ci. 5 Le liant organique peut permettre la cohésion entre les différents ingrédients du deuxième mélange, une fois l'électrode positive achevée. Le liant organique peut être présent, dans la dispersion, à hauteur d'une teneur allant de 5 à 30% de la masse totale des ingrédients de la 10 dispersion (hors solvant, le cas échéant), une teneur spécifique avantageuse étant de 5%. La dispersion est ensuite déposée sur un substrat et, plus spécifiquement un substrat destiné à constituer le substrat collecteur de courant de l'électrode positive puis séchée, le produit résultant constituant l'électrode 15 positive en tant que tel. Le dépôt de la dispersion peut être envisagé par différentes techniques, telles que : -le trempage-retrait (connu sous la terminologie anglaise « dipcoating ») ; 20 -l'enduction centrifuge (connue sous la terminologie anglaise « spin-coating ») ; -l'enduction laminaire (connue sous la terminologie anglaise « laminar-flow-coating ou meniscus coating ») ; -la pulvérisation ou l'épandage (connue sous la terminologie 25 anglaise « spray-coating ») ; -l'engobage (connu sous la terminologie anglaise « slip coating») ; -l'enduction au rouleau (connue sous la terminologie « roll to roll process ))) ; 15 -l'enduction au pinceau (connue sous la terminologie anglaise « paint coating ») ; -la sérigraphie (connue sous la terminologie anglaise « screen printing ») ; ou 5 -les techniques utilisant une racle pour le dépôt (connue sous la terminologie anglaise « blade-coating »). Quant au séchage, il est réalisé de sorte à éliminer les composés organiques volatils de la dispersion. Le produit résultant du procédé est une électrode positive pour 10 accumulateur lithium-soufre et est destiné à être assemblé dans un accumulateur lithium-soufre comprenant au moins une cellule comprenant : -une électrode positive obtenue selon le procédé de l'invention tel que défini ci-dessus ; -une électrode négative ; et 15 -un électrolyte conducteur d'ions lithium disposé entre ladite structure et ladite électrode négative. Nous précisons les définitions suivantes. Par électrode positive, on entend, classiquement, dans ce qui précède et ce qui suit, l'électrode qui fait office de cathode, quand l'accumulateur 20 débite du courant (c'est-à-dire lorsqu'il est en processus de décharge) et qui fait office d'anode lorsque l'accumulateur est en processus de charge. Par électrode négative, on entend, classiquement, dans ce qui précède et ce qui suit, l'électrode qui fait office d'anode, quand l'accumulateur débite du courant (c'est-à-dire lorsqu'il est en processus de décharge) et qui fait 25 office de cathode, lorsque l'accumulateur est en processus de charge. L'électrode négative peut être autosupportée (c'est-à-dire ne nécessitant pas d'être apposée à un support, tel qu'un support collecteur de courant) ou peut comprendre, de préférence, un substrat collecteur de courant 16 sur lequel est placé au moins le matériau actif de l'électrode négative, ce matériau actif pouvant être avantageusement du lithium métallique. Le substrat collecteur de courant peut être en un matériau métallique (composé d'un seul élément métallique ou d'un alliage d'un élément 5 métallique avec un autre élément), se présentant, par exemple, sous forme d'une plaque ou feuillard, un exemple spécifique d'un substrat collecteur en courant pouvant être un feuillard en inox, en nickel ou en cuivre. Le substrat collecteur de courant peut être également en un matériau carboné. L'électrolyte est un électrolyte conducteur d'ions lithium, cet 10 électrolyte pouvant être, en particulier, un électrolyte liquide comprenant au moins un solvant organique et au moins un sel de lithium. Le ou les solvants organiques peuvent être, par exemple, un solvant comportant une ou plusieurs fonctions éther, nitrile, sulfone et/ou carbonate avec, par exemple, une chaîne carbonée pouvant comporter de 1 à 10 15 atomes de carbone. A titre d'exemples de solvants comportant une fonction carbonate, on peut citer : -des solvants carbonates cycliques, tel que le carbonate d'éthylène (symbolisé par l'abréviation EC), le carbone de propylène (symbolisé 20 par l'abréviation PC). -des solvants carbonates linéaires, tels que le carbonate de diéthyle (symbolisé par l'abréviation DEC), le carbonate de diméthyle (symbolisé par l'abréviation DMC), le carbonate d'éthylméthyle (symbolisé par l'abréviation EMC). 25 A titre d'exemple de solvants comportant une fonction éther, on peut citer les solvants éthers, tels que le 1,3-dioxolane (symbolisé par l'abréviation DIOX), le tétrahydrofurane (symbolisé par l'abréviation THF), le 1,2- diméthoxyéthane (symbolisé par l'abréviation DME), ou un éther de formule générale CH30-[CH2CH2O]n_OCH3 (n étant un entier allant de 1 et 10), tel que le 17 diméthyléther de tétraéthylèneglycol (symbolisé par l'abréviation TEGDME) et les mélanges de ceux-ci. De préférence, le solvant organique est un solvant éther ou un mélange de solvants éthers. 5 Le sel de lithium peut être choisi dans le groupe constitué par LiPF6, LiCI04, LiBF4, LiAsF6, Lil, LiNO3 LiRfS03 (avec Rf correspondant à un groupe perfluoroalkyle comprenant de 1 à 8 atomes de carbone), LiN(CF3S02)2 (appelé également bis[(trifluorométhyl)sulfonyl]imidure de lithium correspondant à l'abréviation LiTFSI), LiN(C2F6S02)2 (appelé également 10 bis[(perfluoroéthyl)sulfonyl]imidure de lithium correspondant à l'abréviation LiBETI), LiCH3S03, LiB(C204)2 (appelé également bis(oxalato)borate de lithium ou LiBOB) et les mélanges de ceux-ci, la préférence portant sur un mélange LiTFSI/LiNO3. Le sel de lithium peut être présent, dans l'électrolyte, selon une 15 concentration allant de 0,25 M à 2 M, par exemple, 1M. En outre, lorsque l'accumulateur fonctionne selon une configuration de catholyte, l'électrolyte peut comprendre au moins un composé polysulfure de lithium de formule Li2Sn avec n étant un entier allant de 2 à 8. Ce composé constitue ainsi la source de soufre pour l'électrode 20 positive. Dans ce cas, la quantité de composé polysulfure de lithium introduite dans l'électrolyte est adaptée en fonction de la surface spécifique de la structure obtenue selon le procédé de l'invention, celle-ci dictant la quantité de matériau actif qu'il est possible de déposer. Par exemple, le composé polysulfure 25 de lithium peut être dissous dans l'électrolyte à une concentration allant de 0,25 mol.L-1 à la concentration de saturation. L'électrolyte, lorsqu'il comprend au moins un composé polysulfure de lithium tel que défini ci-dessus, peut être qualifié de « catholyte ». 18 Dans les accumulateurs lithium-soufre, l'électrolyte liquide susmentionné peut être amené, dans les cellules électrochimiques des accumulateurs lithium-soufre, à imprégner un séparateur, lequel est disposé entre l'électrode positive et l'électrode négative de la cellule électrochimique. 5 Ce séparateur peut être en un matériau poreux, tel qu'un matériau polymérique, apte à accueillir dans sa porosité l'électrolyte liquide. L'électrolyte peut être également un électrolyte gélifié, ce qui correspond, dans ce cas, à un électrolyte comprenant un solvant organique et un sel de lithium, similaires à ceux décrits ci-dessus, qui imprègne une matrice 10 poreuse qui gonfle en absorbant l'électrolyte, une telle matrice pouvant être un polyoxyde d'éthylène (connu sous l'abréviation POE), un polyacrylonitrile (connu sous l'abréviation PAN), un polyméthacrylate de méthyle (connu sous l'abréviation PMMA), un polyfluorure de vinylidène (connu sous l'abréviation PVDF) et leurs dérivés. 15 L'invention va, à présent, être décrite en référence aux modes de réalisation particuliers définis ci-dessous en référence aux figures annexées. BRÈVE DESCRIPTION DES DESSINS La figure 1 est un graphique illustrant l'évolution du potentiel E 20 (en V) en fonction de la capacité C (en u.a). La figure 2 est un graphique illustrant l'évolution de la capacité de décharge C (en mAh/g) en fonction du nombre de cycles pour deux accumulateurs mis en oeuvre selon l'exemple exposé ci-dessous. 25 EXPOSÉ DÉTAILLÉ DE MODES DE RÉALISATION PARTICULIERS Exemple Le présent exemple illustre la préparation d'une électrode positive conformément au procédé de l'invention. 19 Pour ce faire, il est préparé une composition par mélange, dans 400g d'éthanol, de noir de carbone Ketjenblack® EC-600 JD (4 g), de résine phénolique (1 g). Après agitation du mélange à 4000 tours/min pendant 15 minutes, 1 g de nanotubes de carbone est ajouté. Le mélange résultant est 5 agité pendant 15 minutes à 4000 tours/minute. Puis l'éthanol est évaporé pour obtenir un matériau sec. Le matériau ainsi obtenu est réduit en grains pour être carbonisé dans un four tubulaire à 950°C sous argon pendant 1 heure. Cette étape permet de transformer la résine phénolique en carbone et de lier entre eux 10 les agglomérats comprenant le noir de carbone et les nanotubes de carbone, ces agglomérats entièrement constitués de carbone présentant une forte cohésion mécanique et une surface active importante (supérieure à 1000 m2/g selon la méthode BET). Le matériau carboné ainsi architecturé se présentant sous 15 forme d'une poudre est ensuite mélangé avec du soufre élémentaire pendant 1 heure dans un broyeur à jarre, moyennant quoi l'on obtient un mélange homogène. Le ratio massique de mélange entre le soufre et le carbone est de 2/1. Le mélange est ensuite soumis à un chauffage de 150°C pendant 1 heure, ce qui fait fondre le soufre à la surface des particules de carbone. 20 Le mélange ainsi obtenu à l'issue de ce traitement thermique est utilisé pour la fabrication d'une composition liquide (ou encre) comprenant 95% massique dudit mélange et 5% massique de carboxyméthylcellulose à 2% dans l'eau. La composition ainsi formulée est enduite sur une feuille 25 d'aluminium et séchée à 80°C sous air, moyennant quoi il résulte une électrode positive déposée sur un collecteur de courant constitué par la feuille d'aluminium. Le grammage de l'électrode obtenu est d'environ 4,5 mg de soufre/cm 2 . 20 A titre comparatif, une électrode positive de référence est réalisée par enduction à la racle d'une feuille d'aluminium avec une composition comprenant : -80% massique de soufre élémentaire ; 5 -10% de noir de carbone Super P®; -10% de carboxyméthylcellulose. suivie d'un séchage à 80°C sous air. Le grammage en soufre de l'électrode est d'environ 4,5 mg de soufre/cm 2 . 10 Deux accumulateurs sont assemblés avec respectivement l'électrode positive conforme au procédé de l'invention et l'électrode de référence. Chacun de ces accumulateurs comporte : -comme électrode négative, une électrode en lithium 15 métallique ; -comme électrolyte, un mélange diméthyléther de tétraéthylèneglycol/dioxolane (TEGDME/DIOX) (1 :1 en volume) comprenant du LiTFSI (1 M) et du LiNO3 (0,1 M). Pour ces deux accumulateurs a été déterminée l'évolution de la 20 capacité de décharge C (en mAh/g) en fonction du nombre de cycles N, les résultats étant reportés sur la figure 2 jointe en annexe (courbe a) pour l'accumulateur comportant l'électrode positive obtenue conformément au procédé de l'invention et courbe b) pour l'accumulateur comportant l'électrode positive de référence). 25 Il ressort que l'accumulateur comportant l'électrode obtenue conformément au procédé de l'invention présente de meilleures performances en termes de capacité de décharge que l'accumulateur comportant l'électrode REVENDICATIONS1. Procédé de préparation d'une électrode positive pour batterie lithium-soufre comprenant les étapes suivantes : a) une étape de préparation d'un premier mélange par mise en contact d'un additif carboné du type noir de carbone et/ou carbone activé, d'un additif carboné choisi parmi les nanotubes de carbone, les fibres de carbone et les mélanges de ceux-ci, d'un liant organique carboné et d'un solvant ; b) une étape de carbonisation dudit mélange, moyennant quoi il résulte une poudre comprenant des agglomérats de noir de carbone et/ou carbone activé et de nanotubes de carbone et/ou fibres de carbone ; c) une étape de mise en contact de la poudre obtenue en b) avec du soufre formant ainsi un deuxième mélange ; d) une étape de mise en dispersion dudit deuxième mélange dans un liant organique ; e) une étape de dépôt sur un substrat de la dispersion ainsi obtenue ; et f) une étape de séchage de ladite dispersion ainsi déposée. 2. Procédé selon la revendication 1, dans lequel les fibres de carbone sont choisies parmi les fibres de carbone broyées, les fibres de carbone obtenues en phase vapeur et les mélanges de celles-ci. 3. Procédé selon la revendication 1 ou 2, dans lequel le liant organique carboné de l'étape a) est une résine phénolique. 4. Procédé selon l'une quelconque des revendications précédentes, dans lequel l'étape de carbonisation est réalisée sous atmosphère inerte. 22 5. Procédé selon l'une quelconque des revendications précédentes, comprenant, en outre, entre l'étape c) et l'étape d), une étape intercalaire consistant à porter le deuxième mélange à une température supérieure à la température de fusion du soufre puis à le laisser revenir à 5 température ambiante. 6. Procédé selon l'une quelconque des revendications précédentes, dans lequel le liant organique de l'étape d) est choisi parmi : -des liants polymériques appartenant à la catégorie des 10 polymères cellulosiques, tels que de la carboxyméthylcellulose, de la méthylcellulose ; -des liants polymériques appartenant à la catégorie des polymères éthyléniques fluorés, tel que du polytétrafluoroéthylène ; -des liants polymériques appartenant à la catégorie des 15 poly(oxydes d'éthylène) ; -des liants polymériques appartenant à la catégorie des polymères vinyliques, tels qu'un poly(alcool vinylique) ; et -des mélanges de ceux-ci. 20